(57)【要約】【課題】低処理圧力下でも硬度分を効率よく分離・除去することができる半透膜、及びその製造方法を提供する。【解決手段】本発明の半透膜は、多孔質支持膜上にカチオン性ポリマー層とアニオン性ポリマー層の積層部を有する半透膜であって、カチオン性ポリマー層とアニオン性ポリマー層の積層部の総厚みが０．１〜１μｍであり、表面電位が＋１０ｍＶ〜＋６０ｍＶである。カチオン性ポリマーとしてはポリアリルアミン塩酸塩が好ましく、アニオン性ポリマーとしてはポリスチレンスルホン酸ナトリウムが好ましい。【選択図】なし【特許請求の範囲】
【請求項１】
多孔質支持膜上にカチオン性ポリマー層とアニオン性ポリマー層の積層部を有する半透膜であって、カチオン性ポリマー層とアニオン性ポリマー層の積層部の総厚みが０．１〜１μｍであり、表面電位が＋１０ｍＶ〜＋６０ｍＶである半透膜。
【請求項２】
カチオン性ポリマーがポリアリルアミン塩酸塩、アニオン性ポリマーがポリスチレンスルホン酸ナトリウムである請求項１に記載の半透膜。
【請求項３】
多孔質支持膜／カチオン性ポリマー層／アニオン性ポリマー層の順で積層されている請求項１又は２に記載の半透膜。
【請求項４】
多孔質支持膜がポリエーテルスルホンを含有する請求項１〜３の何れか１項に記載の半透膜。
【請求項５】
請求項１〜４の何れか１項に記載の半透膜の製造方法であって、下記工程を少なくとも含む半透膜の製造方法。
工程１：多孔質支持膜を０．００１〜１００ｍＭのカチオン性ポリマー水溶液に６０分以下の時間浸漬してカチオン性ポリマー層を有する多孔質支持膜を形成する
工程２：カチオン性ポリマー層を乾燥させる
工程３：カチオン性ポリマー層を有する多孔質支持膜を０．００１〜１００ｍＭのアニオン性ポリマー水溶液に６０分以下の時間浸漬してアニオン性ポリマー層／カチオン性ポリマー層積層部を有する多孔質膜を形成する
工程４：アニオン性ポリマー層を乾燥させる
【請求項６】
カチオン性ポリマーがポリアリルアミン塩酸塩、アニオン性ポリマーがポリスチレンスルホン酸ナトリウムである請求項５に記載の半透膜の製造方法。
【請求項７】
ポリマー層を乾燥させる前に、水でリンスする工程を有する請求項５又は６に記載の半透膜の製造方法。
【発明の詳細な説明】
【技術分野】
【０００１】
本発明は、水に含まれる硬度分（マグネシウムイオン、カルシウムイオン、及びこれらの塩）を分離・除去するための半透膜及びその製造方法に関する。
【背景技術】
【０００２】
現在、水処理分野においては、水に含まれる不要分［例えば、硬度分、懸濁物質（ｓｓ）等］を分離・除去する方法として膜分離技術が利用されている。しかし、分離対象物が小さいため濾過膜の細孔径を極めて小さくする必要があり、水を膜透過させる際に高い圧力を加える必要があった。
【０００３】
特許文献１には、多孔質支持膜上にカチオン性ポリマー層とアニオン性ポリマー層とを交互に１０〜１００層程度積層して得られるポリイオンコンプレックス膜は、それを構成するポリマーのクーロン力の反発作用により水中のイオンの通過を阻止して脱イオン効果を得ることができ、従来に比べて細孔径を大きくしても分離・除去能を維持することができ、処理圧力を低減することが可能であることが記載されている。しかし、処理圧力の低減は未だ十分ではなく、処理圧力が低い場合は透水速度が小さく、分離・除去効率が悪いことが問題であった。
【先行技術文献】
【特許文献】
【０００４】
【特許文献１】特開２００５−１６１２９３号公報
【発明の概要】
【発明が解決しようとする課題】
【０００５】
従って、本発明の目的は、低処理圧力下において硬度分を効率よく分離・除去することができる半透膜を提供することにある。
本発明の他の目的は、低処理圧力下において硬度分を効率よく分離・除去することができる半透膜の製造方法を提供することにある。
【課題を解決するための手段】
【０００６】
本発明者は上記課題を解決するため鋭意検討した結果、カチオン性ポリマー層とアニオン性ポリマー層を積層させた半透膜において、その厚み及び表面電位を特定の範囲に調整すると、低処理圧力下でも硬度分を効率よく分離・除去することができることを見いだした。本発明はこれらの知見に基づいて完成させたものである。
【０００７】
すなわち、本発明は多孔質支持膜上にカチオン性ポリマー層とアニオン性ポリマー層の積層部を有する半透膜であって、カチオン性ポリマー層とアニオン性ポリマー層の積層部の総厚みが０．１〜１μｍであり、表面電位が＋１０ｍＶ〜＋６０ｍＶである半透膜を提供する。
【０００８】
前記カチオン性ポリマーとしてはポリアリルアミン塩酸塩、アニオン性ポリマーとしてはポリスチレンスルホン酸ナトリウムが好ましい。
【０００９】
本発明の半透膜は、多孔質支持膜／カチオン性ポリマー層／アニオン性ポリマー層の順で積層されていることが好ましい。
【００１０】
前記多孔質支持膜としてはポリエーテルスルホンを含有するものが好ましい。
【００１１】
本発明は、また、前記半透膜の製造方法であって、下記工程を少なくとも含む半透膜の製造方法を提供する。
工程１：多孔質支持膜を０．００１〜１００ｍＭのカチオン性ポリマー水溶液に６０分以下の時間浸漬してカチオン性ポリマー層を有する多孔質支持膜を形成する
工程２：カチオン性ポリマー層を乾燥させる
工程３：カチオン性ポリマー層を有する多孔質支持膜を０．００１〜１００ｍＭのアニオン性ポリマー水溶液に６０分以下の時間浸漬してアニオン性ポリマー層／カチオン性ポリマー層積層部を有する多孔質膜を形成する
工程４：アニオン性ポリマー層を乾燥させる
【００１２】
前記カチオン性ポリマーとしてはポリアリルアミン塩酸塩、アニオン性ポリマーとしてはポリスチレンスルホン酸ナトリウムを使用することが好ましい。
【００１３】
ポリマー層を乾燥させる前に、水でリンスする工程を有することが好ましい。
【発明の効果】
【００１４】
本発明の半透膜は、カチオン性ポリマー層とアニオン性ポリマー層を形成する間に、ポリマー層を乾燥させる工程を設けて製造されるため細孔径が小さい。そのため、帯電していない物質をその小さい細孔径により捕獲して排除することができる。また、本発明の半透膜は、特定の表面電位を有するため、優れた硬度除去能を発揮することができる。更にまた、本発明の半透膜は、カチオン性ポリマー層とアニオン性ポリマー層の積層部の表面が凹凸構造で、その総厚みが０．１〜１μｍなので、前記のように細孔径が小さくても低処理圧力下において硬度分を効率よく分離・除去することができる。本発明の半透膜によれば、水中のアニオンはアニオン性ポリマー層によって静電的に排除され、その層を通過することがなく、カチオンはアニオン性ポリマー層は通過するが次いで積層されているカチオン性ポリマー層において静電的に排除される。すなわち、本発明の半透膜は、クーロン力の吸着作用によってではなく、クーロン力の反発作用により硬度分を除去することができる。そのため、本発明の半透膜はイオンの飽和吸着後も連続して分離・除去能を発揮し続けることができる長寿命を有し、水道水の硬度分の分離・除去に好適に使用することができる。
【図面の簡単な説明】
【００１５】
【図１】実施例１で得られた半透膜の表面の走査型電子顕微鏡写真（倍率：１００００倍）である。
【図２】実施例１で得られた半透膜の表面の走査型電子顕微鏡写真（倍率：８００００倍）である。
【図３】実施例１で得られた半透膜の断面の走査型電子顕微鏡写真（倍率：１００００倍）である。
【発明を実施するための形態】
【００１６】
本発明の半透膜は、多孔質支持膜上にカチオン性ポリマー層とアニオン性ポリマー層の積層部を有する半透膜であって、カチオン性ポリマー層とアニオン性ポリマー層の積層部（＝イオンコンプレックス層）の総厚みが０．１〜１μｍであり、表面電位が＋１０ｍＶ〜＋６０ｍＶである。
【００１７】
本発明の半透膜は、例えば、下記工程を経て製造することができる。
工程１：多孔質支持膜を０．００１〜１００ｍＭのカチオン性ポリマー水溶液に６０分以下の時間浸漬してカチオン性ポリマー層を有する多孔質支持膜を形成する
工程２：カチオン性ポリマー層を乾燥させる
工程３：カチオン性ポリマー層を有する多孔質支持膜を０．００１〜１００ｍＭのアニオン性ポリマー水溶液に６０分以下の時間浸漬してアニオン性ポリマー層／カチオン性ポリマー層積層部（＝イオンコンプレックス層）を有する多孔質膜を形成する
工程４：アニオン性ポリマー層を乾燥させる
【００１８】
前記多孔質支持膜は水の透過性を有する支持膜であり、その素材としては、例えば、酢酸セルロース、三酢酸セルロース、硝酸セルロース、セルロース、ポリアクリロニトリル、ポリアミド、芳香族ポリアミド、ポリスルホン、ポリエーテルスルホン、ポリカーボネート、ポリエチレンテレフタレート、ポリイミド、ポリエチレン、ポリプロピレン、ポリテトラフルオロエチレン、ポリフッ化ビニリデン、ポリ塩化ビニル、ポリビニルアルコール等を挙げることができる。これらは単独で又は２種以上を組み合わせて使用することができる。本発明においては、なかでも、正または負に高い表面電位を有する点で、ポリエーテルスルホン、ポリエチレンイミン等を９５重量％以上（多孔質支持膜を構成する不揮発分における割合）含有する多孔質支持膜を使用することが好ましい。
【００１９】
また、多孔質支持膜の分画分子量としては、例えば５０００以上、好ましくは１００００〜８０００００程度が好ましい。本発明においては、例えば、商品名「ＵＰ０２０」（多孔質親水性ポリエーテルスルホン平膜、NADIR社製）、「ＭＰ００５」（多孔質親水性ポリエーテルスルホン平膜、NADIR社製）等の市販品を好適に使用することができる。
【００２０】
多孔質支持膜は、予め、コロナ放電処理、ブラスト処理、プライマー処理、プラズマ処理等によりその表面を処理したものを使用しても良い。これらの処理を施すことによりイオンコンプレックス層との密着性を向上させることができる。
【００２１】
前記カチオン性ポリマーは正の電荷を有するポリマーであり、例えば、アミノ基、アンモニウム基、イミノ基等の窒素原子含有基を有する不飽和結合含有モノマーの共重合体［例えば、ポリアリルアミン、ポリスチレン第４級アンモニウム、ポリエチレンイミン、ポリビニルアミン、ポリリジン等の不飽和アミン］の塩酸、硫酸、リン酸等の無機酸若しくは酢酸、プロピオン酸、乳酸、フマル酸、リンゴ酸、クエン酸、マレイン酸、アジピン酸、グルコン酸等の有機酸との塩等を挙げることができる。これらは単独で又は２種以上を組み合わせて使用することができる。本発明においては、なかでも、プラスの荷電を有し窒素原子含有基を高い密度で有するため、アニオンとのイオンコンプレックスを容易に形成することができる点で、ポリアリルアミンの塩酸塩を使用することが好ましい。
【００２２】
カチオン性ポリマーの重量平均分子量（Ｍｗ）は、例えば１０００〜２０００００程度、好ましくは１５００〜１５００００、特に好ましくは１００００〜１５００００である。重量平均分子量が上記範囲を上回ると、溶媒への溶解に多くの時間を要し、生産性が低下する傾向がある。一方、重量平均分子量が上記範囲を下回ると、塗布性が低下し、イオンコンプレックス層を形成しにくくなる傾向がある。
【００２３】
カチオン性ポリマー水溶液の濃度は０．００１〜１００ｍＭであり、好ましくは０．００５〜５０ｍＭ、特に好ましくは０．０１〜２０ｍＭ、最も好ましくは０．１〜１０ｍＭである。カチオン性ポリマー水溶液の濃度が上記範囲を上回ると、形成されるイオンコンプレックス層が厚くなり、透水速度が低下する傾向がある。一方、カチオン性ポリマー水溶液の濃度が上記範囲を下回ると、塗布性が低下し、イオンコンプレックス層を形成しにくくなる傾向がある。
【００２４】
カチオン性ポリマー水溶液への多孔質支持膜の浸漬時間は６０分間以下（例えば、３０秒〜６０分間）であり、好ましくは３０分間以下、特に好ましくは２０分間以下、最も好ましくは１０分間以下である。浸漬時間が上記範囲を上回ると形成されるイオンコンプレックス層が厚くなり、満足できる透水速度が得難くなる傾向がある。また、生産性が低下する傾向もある。
【００２５】
カチオン性ポリマー層の乾燥温度としては、例えば２０〜１００℃程度、好ましくは２５〜９０℃、特に好ましくは３０〜８０℃である。乾燥時間としては、例えば１〜６０分程度、好ましくは１〜３０分、特に好ましくは１〜１０分である。乾燥処理には、例えば、ドライヤー、乾燥機等を使用することができる。
【００２６】
前記アニオン性ポリマーは負の電荷を有するポリマーであり、例えば、カルボキシル基、スルホン基、リン酸基等のアニオン性基を有する不飽和結合含有モノマーの共重合体［例えば、ポリスチレンスルホン酸、ポリビニルスルホン酸、ポリアクリル酸等の不飽和カルボン酸等］のアルカリ金属（ナトリウム、カリウム等）塩、若しくはアルカリ土類金属（マグネシウム、カルシウム等）塩等を挙げることができる。これらは単独で又は２種以上を組み合わせて使用することができる。本発明においては、なかでも、マイナスの荷電を有し強酸基であるスルホン酸基を多く有するため、カチオンとのイオンコンプレックスを容易に形成することができる点で、ポリスチレンスルホン酸ナトリウムを使用することが好ましい。
【００２７】
アニオン性ポリマーの重量平均分子量（Ｍｗ）は、例えば５０００〜２０００００程度、好ましくは５０００〜１５００００、特に好ましくは１００００〜１５００００である。重量平均分子量が上記範囲を上回ると、溶媒への溶解に多くの時間を要し、生産性が低下する傾向がある。一方、重量平均分子量が上記範囲を下回ると、塗布性が低下し、イオンコンプレックス層を形成することが困難となる傾向がある。
【００２８】
アニオン性ポリマー水溶液の濃度は０．００１〜１００ｍＭであり、好ましくは０．００５〜５０ｍＭ、特に好ましくは０．０１〜１０ｍＭ、最も好ましくは０．３〜１０ｍＭである。アニオン性ポリマー水溶液の濃度が上記範囲を上回ると、形成されるイオンコンプレックス層が厚くなり、満足できる透水速度が得難くなる傾向がある。一方、アニオン性ポリマー水溶液の濃度が上記範囲を下回ると、塗布性が低下し、イオンコンプレックス層を形成することが困難となる傾向がある。
【００２９】
アニオン性ポリマー水溶液への多孔質支持膜の浸漬時間は６０分間以下（例えば、３０秒〜６０分間）であり、好ましくは３０分間以下、特に好ましくは２０分間以下、最も好ましくは１０分間以下である。浸漬時間が上記範囲を上回ると、形成されるイオンコンプレックス層が厚くなり、満足できる透水速度が得難くなる傾向がある。また、生産性が低下する傾向もある。
【００３０】
アニオン性ポリマー層の乾燥温度としては、例えば２０〜１００℃程度、好ましくは２５〜９０℃、特に好ましくは３０〜８０℃である。乾燥時間としては、例えば１〜６０分程度、好ましくは１〜３０分、特に好ましくは１〜１０分である。乾燥処理には、例えば、ドライヤー、乾燥機等を使用することができる。
【００３１】
本発明においては、カチオン性ポリマー層を形成後、アニオン性ポリマー層を形成する前、及びアニオン性ポリマー層形成後に乾燥工程を設けるため、ポリマー高分子鎖に取り込まれた水分子が乾燥により取り除かれ、緻密なポリマー層を形成することができ、被処理水中に含まれる帯電していない微細な懸濁物質等を効率よく捕獲し、分離・除去することができる。
【００３２】
本発明の半透膜の平均細孔径は、例えば１〜１０μｍ程度、好ましくは１〜５μｍ、特に好ましくは１〜２μｍである。
【００３３】
また、カチオン性ポリマー層を形成後、乾燥工程前（すなわち、上記工程１と２の間）、及びアニオン性ポリマー層形成後、乾燥工程前（すなわち、上記工程３と４の間）に、水（例えば、純水、イオン交換水等）でリンスして余分なポリマーや未反応ポリマーを除去することが、高純度のイオンコンプレックスを得られる点で好ましい。
【００３４】
上記方法により得られる本発明の半透膜は、カチオン性ポリマー層とアニオン性ポリマー層の積層部の総厚みが０．１〜１．０μｍ、好ましくは０．１５〜０．８０μｍ、特に好ましくは０．１８〜０．７０μｍである。カチオン性ポリマー層とアニオン性ポリマー層の積層部の総厚みが上記範囲を上回ると、透水速度が減少するため好ましくない。一方、カチオン性ポリマー層とアニオン性ポリマー層の積層部の総厚みが上記範囲を下回ると、硬度除去率が低下するため好ましくない。
【００３５】
本発明の半透膜の表面電位は＋１０ｍＶ〜＋６０ｍＶであり、上限は好ましくは＋５０ｍＶ、より好ましくは＋４０ｍＶ、特に好ましくは＋２５ｍＶである。下限は好ましくは＋１５ｍＶ、特に好ましくは＋２０ｍＶである。表面電位が上記範囲を上回ると、カチオン性が強くなりカチオン均一膜が形成するため好ましくない。一方、表面電位が上記範囲を下回ると、アニオン性が強くなりアニオン均一膜が形成するため好ましくない。表面電位はアニオンポリマー及びカチオンポリマーの種、分子量、及び塗布量等を調整することによりコントロールすることができる。
【００３６】
本発明の半透膜は低処理圧力下でも優れた透水速度を有し、純水透水速度は、例えば５〜５００Ｌ／ｍ2／Ｈｒ／０．１ＭＰａ程度、好ましくは５〜５０Ｌ／ｍ2／Ｈｒ／０．１ＭＰａ、特に好ましくは２０〜５０Ｌ／ｍ2／Ｈｒ／０．１ＭＰａである。硬度分５５ｍｇ／Ｌの水の透水速度は、例えば１〜５０Ｌ／ｍ2／Ｈｒ／０．１ＭＰａ程度、好ましくは１〜３０Ｌ／ｍ2／Ｈｒ／０．１ＭＰａ、特に好ましくは１〜２０Ｌ／ｍ2／Ｈｒ／０．１ＭＰａである。
【００３７】
そして、本発明の半透膜は低処理圧力下でも優れた硬度除去能を発揮することができ、供給圧０．４ＭＰａの際の硬度除去率は、例えば１０〜９９％程度、好ましくは２０〜９５％、特に好ましくは５０〜９０％、最も好ましくは７０〜９０％である。
【実施例】
【００３８】
以下、実施例により本発明をより具体的に説明するが、本発明はこれらの実施例により限定されるものではない。尚、膜厚は走査型電子顕微鏡（商品名「FE-SEM JSM-6700F」、日本電子製）を使用して３カ所の膜厚を測定し、その平均値とした。
【００３９】
実施例１
２００ｍＬ三角フラスコに水とポリスチレンスルホン酸ナトリウム（Ｍｗ：７００００、florochem製）とを仕込み、スターラーで溶解させて３ｍＭのアニオン性ポリマー水溶液１００ｍＬを得た。同様に、ポリアリルアミン塩酸塩（商品名「PAA-HCL-3S」、Ｍｗ：１５０００、日東紡績（株）製）を溶解して３ｍＭのカチオン性ポリマー水溶液１００ｍＬを得た。
得られたアニオン性ポリマー水溶液とカチオン性ポリマー水溶液をそれぞれ１０ｍｍ×１５ｍｍのプレートに入れた。
【００４０】
支持膜として多孔質親水性ポリエーテルスルホン平膜（商品名「UP020」、分画分子量２００００、NADIR製）を、コロナ放電表面処理装置（商品名「A3SW-FNLW-A型」、ウェッジ製）を使用し、２００Ｗ、２ｃｍ／ｓ、処理回数２回（１往復）の操作条件で前処理を行った。処理後の支持膜をカチオン性ポリマー水溶液のプレートに５分間浸漬させてキャストした。５分後、キャストした支持膜を取り出し、５００ｍＬの純水に浸してリンスした。その後、ドライヤーで５分間乾燥させた。
【００４１】
その後、この膜をアニオン性ポリマー水溶液のプレートに５分間浸漬させてキャストした。５分後、キャストした支持膜を取り出し、５００ｍＬの純水に浸してリンスした。その後、ドライヤーで５分間乾燥させた。これによりイオンコンプレックス層の厚みが５００ｎｍの半透膜（１）（表面電位：２１．３ｍＶ）を得た。
【００４２】
比較例１
アニオン性ポリマー水溶液の濃度をポリスチレンスルホン酸ナトリウム３ｍＭから０．３ｍＭに変更し、カチオン性ポリマー水溶液をポリアリルアミン塩酸塩（商品名「PAA-HCL-3S」、Ｍｗ：１５０００、日東紡績（株）製）３ｍＭからポリアリルアミン塩酸塩（商品名「PAA-HCL-3S」、Ｍｗ：１５００００、日東紡績（株）製）０．０３ｍＭに変更した以外は実施例１と同様にした。これによりイオンコンプレックス層の厚みが２００ｎｍの半透膜（２）（表面電位：−３３．６ｍＶ）を得た。
【００４３】
比較例２
アニオン性ポリマー水溶液の濃度をポリスチレンスルホン酸ナトリウム３ｍＭから１０ｍＭに変更し、カチオン性ポリマー水溶液をポリアリルアミン塩酸塩３ｍＭから１０ｍＭに変更した以外は実施例１と同様にした。これによりイオンコンプレックス層の厚みが５μｍの半透膜（３）（表面電位：４０．５ｍＶ）を得た。
【００４４】
評価
［硬度分離能評価］
実施例及び比較例で得られた半透膜を使用して下記条件により硬度除去処理を行い、透水速度を測定した。また、処理前後の水の硬度から、下記式により硬度除去率を算出することにより硬度分離能を評価した。尚、水の硬度はドロップテスト（共立理化学研究所）により測定した。有効膜面積は２８ｃｍ2であった。
硬度除去率（％）＝（処理前硬度−処理後硬度）／処理前硬度×１００
＜硬度除去処理条件＞
濾過装置：回分式濾過装置（新型撹拌式セル、グレースジャパン製）
被処理液：水道水（硬度分：４５〜５５ｍｇ）
撹拌回転数：１０００ｒｐｍ
供給圧：０．４ＭＰａ
水温：室温（２５℃）
【００４５】
上記結果を下記表にまとめて示す。
【表１】
2014184378.tif 000002
【００４６】
［膜構造観察］
実施例１で得られた半透膜（１）について、走査型電子顕微鏡（商品名「FE-SEM JSM-6700F」、日本電子製）を使用して膜構造を観察した（図１〜３参照）。
【図１】
2014184378.tif 000003
【図２】
2014184378.tif 000004
【図３】
2014184378.tif 000005